실시 예 17 : 둥근 바닥 플라스크 에서 , 10 g 의 아미노 폴 리디 메틸 실록 산 ( Wacker Chemie AG 의 WACKER ® L 655 실리콘 유체 ) 및 10 g 의 HDK ® T 30 을 혼합 하 여 자유 유동 성 분말 을 형성 하 였 다 . 이 분말 혼합물 을 고속 믹서 ( 4000 rpm ) 에서 추가 80 g 의 HDK ® T 30 과 함께 20 분 동안 추가 로 혼합 하 였 다 . 이어서 , 분말 혼합물 을 실험실 에서 그래 뉼화 를 위한 방법 A 에 따라 전환 시켰 다 . 제조 후 , 수득 된 그래 뉼 재료 를 150 ℃ 에서 30 분 동안 가열 하 였 다 ( 벌크 밀도 : 145 g / l ; λ 값 : 25 mW / K * m ; 소수성 : +; 안정 성 : +).